(57)【要約】【課題】  可視光線の透過性を向上しつつ、有害な電磁波を効果的に遮蔽し、かつ、電波ステルス性を向上することを目的とする。【解決手段】  曲面形状をなす透明な窓部材１の表面に、導電性材料からなる薄膜２を形成するステップと、該薄膜２を処理してメッシュ形状に形成するステップとを備える電波ステルス性および／または電磁波シールド性を有する窓４の製造方法を提供する。【選択図】      図２
2005104310.tif 000002
【特許請求の範囲】
【請求項１】
曲面形状をなす透明な窓部材の表面に、導電性材料からなる薄膜を形成するステップと、該薄膜を処理してメッシュ形状に形成するステップとを備えることを特徴とする電波ステルス性および／または電磁波シールド性を有する窓の製造方法。
【請求項２】
平面形状をなす透明な窓部材の表面に、導電性材料からなるメッシュ形状の薄膜を形成するステップと、窓部材および薄膜を一体的に湾曲させて曲面形状に形成するステップとを備えることを特徴とする電波ステルス性および／または電磁波シールド性を有する窓の製造方法。
【請求項３】
単曲面形状をなす透明な窓部材の表面に、導電性材料からなるメッシュ形状の薄膜を形成するステップと、窓部材および薄膜を一体的に湾曲させて複曲面形状に形成するステップとを備えることを特徴とする電波ステルス性および／または電磁波シールド性を有する窓の製造方法。
【請求項４】
前記メッシュ形状の薄膜を形成するステップが、その後の湾曲ステップにおける曲率の変化量の大きい領域に配される薄膜ほど、目の細かいメッシュ形状に形成することを特徴とする請求項２または請求項３に記載の電波ステルス性および／または電磁波シールド性を有する窓の製造方法。
【請求項５】
前記メッシュ形状の薄膜を形成するステップが、その後の湾曲ステップにおける曲率の変化量の大きい領域に配される薄膜ほど線幅の太いメッシュ形状に形成することを特徴とする請求項２から請求項４のいずれか１項に記載の電波ステルス性および／または電磁波シールド性を有する窓の製造方法。
【請求項６】
平面または単曲面形状をなす透明な窓部材の表面に、湾曲される際の曲率の変化量の大きい領域ほど、目の細かいメッシュ形状の導電性材料からなる薄膜を備えることを特徴とする電波ステルス性および／または電磁波シールド性を有する窓材。
【請求項７】
平面または単曲面形状をなす透明な窓部材の表面に、湾曲される際の曲率の変化量の大きい領域ほど、線幅の太いメッシュ形状の導電性材料からなる薄膜を備えることを特徴とする電波ステルス性および／または電磁波シールド性を有する窓材。
【発明の詳細な説明】
【技術分野】
【０００１】
本発明は、例えば、航空機、特に、ステルス機に用いて好適な電波ステルス性および／または電磁波シールド性を有する窓の製造方法および電波ステルス性および／または電磁波シールド性を有する窓材に関するものである。
【背景技術】
【０００２】
従来、航空機、特にステルス機の電磁波シールド窓としては、金やＩＴＯ（インジウム錫酸化物）等の透明導電膜を透明樹脂や無機ガラスからなる窓部材の表面にコーティングしたものが知られている。透明導電膜を採用することで、可視光線の透過性を維持しつつ、電波を均一に乱反射させてレーダーに探知されないようにする電波ステルス性や、可視光以外の有害な電磁波が航空機外から機内に侵入することを防ぐ電磁波シールド性を両立させることとしている。
【０００３】
しかしながら、航空機用の窓部材、特に風防やキャノピは、大きな曲率で湾曲するとともに、複数の曲率半径を有する複曲面形状を有しているものが多い。このため、このような窓部材に透明導電膜をコーティングする場合には、ムラなく均一にコーティングすることが困難であるという問題がある。
【０００４】
また、電波ステルス性や電磁波シールド性を高めると、可視光線の透過性が低下するという問題がある。特に、透明導電膜によって十分な電波ステルス性や電磁波シールド性を達成しようとすると、可視光線の透過率が７０％以下に低下してしまい、機内における視界が暗くなるという不都合がある。
【０００５】
さらに、窓部材に透明導電膜をコーティングした電波ステルス性および／または電磁波シールド性を有する窓は、飛行中に圧力や外気温の大きな変動を受け、窓部材に変形が生ずることになる。しかしながら、透明導電膜、特にＩＴＯ等のセラミックス系の透明導電膜の場合には、この変形に追従することが困難であり、運用上起こり得る比較的小さな変形でも膜の破断が発生する恐れがある。そのために、特にＩＴＯ等のセラミックス系の透明導電膜の場合には、比較的変形が小さい窓の内側にコーティングを施すことが行われている。
【０００６】
一方、航空機用の窓とは全く異なる技術分野ではあるが、可視光線の透過を許容し、有害な電磁波の通過を防止する装置として、プラズマディスプレイパネルの前面フィルタがある（例えば、特許文献１参照）。この前面フィルタは、プラズマディスプレイパネルの前面全体を覆うように、導電性メッシュを形成したＰＥＴ等の樹脂性フィルムを貼付して一体化した構成のものである。
【０００７】
【特許文献１】特開２００１−１８９５８９号公報（段落［０００３］〜［０００４］，図３等）
【発明の開示】
【発明が解決しようとする課題】
【０００８】
しかしながら、このような前面フィルタは、プラズマディスプレイパネルに用いられるものであるから、元来、平板状に構成されている。したがって、これを複曲面形状からなる航空機のキャノピのような窓に適用することは困難であった。
【０００９】
本発明は、このような事情に鑑みてなされたものであって、可視光線の透過性を向上しつつ、電波を均一に乱反射させてレーダーに探知されないようにする電波ステルス性を有する窓や、可視光以外の有害な電磁波が航空機外から機内に侵入することを効果的に防ぐ電磁波シールド性を有する窓を低コストで製造可能な電波ステルス性および／または電磁波シールド性を有する窓の製造方法および電波ステルス性および／または電磁波シールド性を有する窓材を提供することを目的とする。
【課題を解決するための手段】
【００１０】
上記課題を解決するために、本発明は以下の手段を提供する。
すなわち、本発明は、曲面形状をなす透明な窓部材の表面に、導電性材料からなる薄膜を形成するステップと、該薄膜を処理してメッシュ形状に形成するステップとを備える電波ステルス性および／または電磁波シールド性を有する窓の製造方法を提供する。
【００１１】
本発明によれば、予め曲面形状に形成された透明な窓部材の表面に、例えば、メッキや金属蒸着等のコーティング法を用いて導電性材料からなる薄膜を形成する。この際、後工程でフォトエッチング法により微細なメッシュを形成することから、透明導電膜をコーティングする場合のように、コーティング後のムラ等の不均一性にはそれほど敏感ではない。そして、窓部材の表面に密着状態に形成された導電性材料からなる薄膜を、例えば、フォトエッチング等の方法を用いてメッシュ状に構成するので、複雑な曲面形状にかかわらず、均一な密度のメッシュ形状に形成することができる。
【００１２】
また、本発明は、平面形状をなす透明な窓部材の表面に、導電性材料からなるメッシュ形状の薄膜を形成するステップと、窓部材および薄膜を一体的に湾曲させて曲面形状に形成するステップとを備える電波ステルス性および／または電磁波シールド性を有する窓の製造方法を提供する。
さらに、本発明は、単曲面形状をなす透明な窓部材の表面に、導電性材料からなるメッシュ形状の薄膜を形成するステップと、窓部材および薄膜を一体的に湾曲させて複曲面形状に形成するステップとを備える電波ステルス性および／または電磁波シールド性を有する窓の製造方法を提供する。
【００１３】
これらの発明によれば、平面形状または単曲面形状からなる透明な窓部材の表面に予め導電性材料からなるメッシュ形状の薄膜を形成する。平面形状あるいは単曲面形状であれば、メッシュ形状の薄膜を形成した樹脂フィルムあるいは板材を窓部材の表面に沿わせるように配置して、皺なく接着することができる。また、薄膜法により形成しても、その膜厚を比較的容易に均一化することができる。そして、薄膜がメッシュ形状に形成されているので、湾曲時にはメッシュを構成する線が個別に延びるようにして網の目を拡大するように変形する。これにより、薄膜は、湾曲される際における窓部材表面の伸びに追従して、窓部材との密着状態を維持するように変形される。したがって、湾曲後も窓部材とその表面のメッシュ形状の薄膜とが一体的に密着状態に配された電波ステルス性および／または電磁波シールド性を有する窓を製造することができる。
【００１４】
この場合において、前記メッシュ形状の薄膜を形成するステップが、その後の湾曲ステップにおける曲率の変化量の大きい領域に配される薄膜ほど、目の細かいメッシュ形状に形成することとすれば効果的である。
湾曲される窓部材の曲率の変化量に合わせて、湾曲前の窓部材表面に形成する薄膜の網の目の粗密を調整しておくことにより、湾曲後の窓部材表面に形成される薄膜を均一な網目のメッシュ形状に構成することができる。すなわち、窓部材の曲率が大きく変化させられる領域に配置される薄膜は、他の領域よりも目を細かくしておくことにより、窓部材を湾曲させた後には、当該領域の網目が他の領域の網目と同等の粗さまで広げられる。その結果、均一な網目を有するメッシュ形状の薄膜が形成されることになる。
【００１５】
また、前記メッシュ形状の薄膜を形成するステップが、その後の湾曲ステップにおける曲率の変化量の大きい領域に配される薄膜ほど線幅の太いメッシュ形状に形成することとしてもよい。
湾曲される窓部材の曲率の変化量に合わせて、湾曲前の窓部材表面に形成する薄膜の網の線幅を調整しておくことにしても、上記と同様の効果が得られる。すなわち、窓部材の曲率が大きく変化させられる領域に配置される薄膜は、他の領域よりも線幅の太いメッシュ形状に形成しておくことにより、窓部材を湾曲させた後には、当該領域のメッシュを構成する各線が引き伸ばされて、他の領域と同等の太さまで細くなる。その結果、均一な網目を有するメッシュ形状の薄膜が形成されることになる。
【００１６】
また、本発明は、平面または単曲面形状をなす透明な窓部材の表面に、湾曲される際の曲率の変化量の大きい領域ほど、目の細かいメッシュ形状の導電性材料からなる薄膜を備える電波ステルス性および／または電磁波シールド性を有する窓材を提供する。
さらに、本発明は、平面または単曲面形状をなす透明な窓部材の表面に、湾曲される際の曲率の変化量の大きい領域ほど、線幅の太いメッシュ形状の導電性材料からなる薄膜を備える電波ステルス性および／または電磁波シールド性を有する窓材を提供する。
【００１７】
これらの発明によれば、湾曲前の形態において、湾曲される際の曲率の変化量の大きい領域ほど、目の細かいメッシュ形状あるいは線幅の太いメッシュ形状の導電性材料からなる薄膜を設けておくことにより、湾曲させるだけで簡易に、窓全体にわたって均一な網目のメッシュ形状の導電性材料からなる薄膜を備えた電波ステルス性および／または電磁波シールド性を有する窓を構成することができる。
【発明の効果】
【００１８】
本発明によれば、明るい視界と高度の電波ステルス性および有害な電磁波のシールド性に優れる電磁波シールド窓を製造することができるという効果がある。また、メッシュ形状に形成された薄膜は、その材料として金属を用いることにより、窓部材の変形に追従して容易に変形することができる。
【発明を実施するための最良の形態】
【００１９】
以下に、本発明に係る電波ステルス性および／または電磁波シールド性を有する窓（以下、単に電磁波シールド窓という。）の製造方法の実施形態について、図面を参照して説明する。
［第１実施形態］
本発明の第１実施形態に係る電磁波シールド窓の製造方法は、航空機のキャノピのような複曲面を有する電磁波シールド窓の製造方法であって、図１に示されるように、複曲面形状をなす透明な窓部材を成形する窓部材成形ステップＳ１と、成形された複曲面形状の窓部材の表面に、導電性材料からなる薄膜を形成する薄膜形成ステップＳ２と、形成された薄膜をメッシュ形状に形成するメッシュ形成ステップＳ３とを備えている。
【００２０】
窓部材成形ステップＳ１は、例えば、航空機用のストレッチアクリル製の平板状の窓材を加熱して金型間でプレス成形するステップである。
薄膜形成ステップＳ２は、図２（ａ）に示す複曲面形状に成形された窓部材１の表面に、図２（ｂ）に示すように、導電性の材料、例えば、金、銀、銅、アルミニウム、ニッケル、チタン、錫、のような金属材料からなる薄膜２を、めっき処理により窓部材の表面に形成するステップである。薄膜２の厚さは、例えば、１〜３０μｍ、特に１〜２０μｍであることが好ましく、１０μｍ程度であることがさらに好ましい。
【００２１】
前記メッシュ形成ステップＳ３は、窓部材１の表面一面に形成された薄膜２を、図２（ｃ）に示すように、メッシュ形状の薄膜３に形成する。具体的には、薄膜２の表面にレジスト膜を形成し、次いで、レジスト膜にマスクパターンを露光した後に、現像することにより、薄膜２の表面にメッシュ形状のマスクを形成する。この状態で、薬品によりエッチングすることにより、薄膜２をメッシュ形状の薄膜３に形成する。その後、レジスト膜を除去することにより、窓部材１の表面にメッシュ形状の薄膜３が形成された電磁波シールド窓４が製造される。
【００２２】
形成されるメッシュ状の薄膜３は、厚さが１０μｍ程度、メッシュを構成する各線の幅寸法が１０μｍ程度であり、かつ、各線の間隔が２００μｍ程度であることが好ましい。このように構成することにより、９０％程度の光線透過率を達成することができる。また、薄膜３を銅のような良導体により構成することによって、電気抵抗値を数Ω／□以下に抑えることが可能となり、高い電磁波シールド性あるいは電波ステルス性を達成することができる。
【００２３】
このようなステップを含む本実施形態に係る電磁波シールド窓４の製造方法によれば、予め複曲面を有する形態に形成された窓部材１の表面に導電性材料からなる薄膜２を形成した後に、形成された薄膜２をメッシュ形状の薄膜３に再形成するので、複雑な曲面形状を有する窓部材１の全面にわたってメッシュ形状の薄膜３を均一に形成することができる。したがって、薄膜３が不均一に形成されることによる電磁波の遮蔽ムラや視界の部分的な喪失を防止することができる。その結果、航空機に適用した場合には、航空機内部からの視界を確保しつつ、航空機外部から飛来する電磁波を遮蔽可能な電磁波シールド窓４を製造することができる。また、均一に形成されたメッシュ形状の薄膜３により、電磁波を均一に乱反射することが可能となり、外部のレーダーに対する電波ステルス性を向上した窓４を製造することができるという効果がある。
【００２４】
さらに、窓部材１の全面を隙間なく覆う従来の透明導電膜と比較すると、窓部材１の表面を覆う薄膜３が複数の網目を有するメッシュ形状に形成されているために、航空機外部の温度変化や圧力変化のような外部環境の変化が生じた場合においても、薄膜３を構成する材料として金属を用いることにより、窓部材の変形に追従して容易に変形することができる。その結果、本実施形態に係る製造方法により製造された電波ステルス性および電磁波シールド性を有する電磁波シールド窓４は、外部環境の変化によってメッシュの破断や剥離が生ずることなく健全な状態に維持される。
また、メッシュ形状の薄膜３を、環境変化が大きく、部材の変形が大きくなる窓部材１の外面にも適用できるようになり、航空機の機体外面と薄膜３との間に段差が生ずるのを防止して、電波ステルス性をさらに高めることができる。
【００２５】
なお、上記実施形態においては、薄膜形成ステップＳ１として、窓部材１の表面を金属材料によってめっき処理する方法を例示したが、これに限定されるものではなく、ＣＶＤやＰＶＤのような導電性材料を蒸着させる方法、導電性塗料やペーストを塗布する方法等、任意の方法を採用してもよい。
また、窓部材１とメッシュ形状の薄膜３とからなる構造の電磁波シールド窓４について説明したが、図３に示されるように、薄膜３を保護する任意の保護層５を形成することにしてもよい。保護層５としては、例えば、ポリシラザン系、ポリウレタン系、ポリシリコーン系あるいはシロキサン系樹脂を用いることができる。保護層５については、メッシュ形状の薄膜３形成後に、フィルムを貼る方法、コーティングする方法など、任意の方法で薄膜３を被覆することにすればよい。
【００２６】
［第２実施形態］
次に、本発明の第２の実施形態に係る電磁波シールド窓の製造方法について、以下に説明する。
本実施形態に係る電磁波シールド窓の製造方法は、図４に示されるように、平面形状をなす透明な窓部材の表面に、導電性材料からなる薄膜を形成した透明樹脂のフィルムあるいは板を密着状態に形成する薄膜形成ステップＳ１１と、形成された薄膜をメッシュ状に形成するメッシュ形成ステップＳ１２と、これら窓部材およびメッシュ形状の薄膜を一体的に湾曲させる湾曲ステップＳ１３とを備えている。
【００２７】
前期薄膜形成ステップＳ１１は、第１実施形態と同様の方法により、平坦に配置した透明樹脂からなるフィルム１０の表面一面に導電性材料からなる薄膜を形成する。
また、メッシュ形成ステップＳ１２も、第１実施形態と同様の方法により、フィルム１０上の薄膜をメッシュ形状の薄膜１１に形成する。これにより、透明樹脂からなるフィルム１０上に導電性材料からなるメッシュ形状の薄膜１１を密着状態に有するメッシュフィルム１２が製造される。なお、透明樹脂製のフィルムに代えて透明樹脂製の板材を採用してもよい。
【００２８】
湾曲ステップＳ１３は、まず、図５（ａ）に示すように、ステップＳ１１，Ｓ１２において形成されたメッシュフィルム１２を平板状の窓部材１３の表面に接着することにより、図５（ｂ）に示されるように、窓部材１３の表面にメッシュ形状の薄膜１１を設ける。
窓部材１３は、例えば、伸縮性のある透明な平板状のストレッチアクリルにより構成されている。メッシュフィルム１２は、例えば、銅により構成され、線幅１０μｍ、厚さ１０μｍ、線どうしの間隔２００μｍ程度に製造されている。接着剤は、例えば、シランカップリング剤を添加したＥＶＡ樹脂等からなるフィルム状の透明接着剤でよい。
次いで、湾曲ステップＳ１３においては、図５（ｃ）に示されるように、接着剤により一体化された窓部材１３とメッシュフィルム１２とからなる窓材を同時に一体的に湾曲させる。湾曲させる方法としては、例えば、プレス成形法を採用する。これにより電波ステルス性および／または電磁波シールド性を有する電磁波シールド窓１４が製造される。
【００２９】
本実施形態に係る電磁波シールド窓１４の製造方法によれば、窓部材１３を湾曲させる前の状態において、透明樹脂製のフィルム１０上にメッシュ形状の薄膜１１を形成したメッシュフィルム１２を平板状の窓部材１３に接着するので、接着時においては、メッシュフィルム１２を窓部材１１の全域にわたって容易に密着させることができる。そして、その後に、一体に接着された状態のメッシュフィルム１２と窓部材１３とを一体的に湾曲させるので、曲面形状の窓部材に透明導電膜を接着する場合に生ずる皺の発生を抑えることができる。
特に、メッシュフィルム１２を採用しているので、メッシュ形状の薄膜１１および透明樹脂のフィルム１０は、窓部材１３が湾曲される際に生ずる表面の伸縮に合わせて変形される。メッシュフィルム１２を構成しているメッシュ形状の薄膜１１は、金属製の各線を伸縮させることにより、また、フィルム１０は弾性変形することにより、窓部材１３の表面との密着状態を維持しつつ、変形されることになる。
したがって、湾曲後の状態においても、曲面形状をした窓部材１３の表面に皺なく均一に形成されたメッシュ形状の薄膜１１を有する電波ステルス性および／または電磁波シールド性を有する電磁波シールド窓１４を製造することができる。
【００３０】
このようにして本実施形態に係る製造方法により製造された電磁波シールド窓１４も第１実施形態の方法により製造された電磁波シールド窓４と同様に、メッシュ形状の薄膜１１が不均一に形成されることによる電磁波の遮蔽ムラや視界の部分的な喪失を防止して、航空機内部からの視界を確保しつつ、航空機外部から飛来する電磁波を遮蔽することができる。また、均一に形成されたメッシュ形状の薄膜１１により、電磁波を均一に乱反射することが可能となり、外部のレーダーに対する電波ステルス性を向上することができるという効果がある。また、外部環境の変化による窓材の変形が生じた場合においても、メッシュ形状の金属薄膜１１を用いることで、応力を吸収し、健全な状態を維持することができる。
【００３１】
なお、上記実施形態においては、平面形状の窓部材１３に、メッシュフィルム１２を接着することとしたが、これに代えて、単曲面形状の窓部材１１にメッシュフィルム１２を接着することにしてもよい。単曲面形状であれば、メッシュフィルム１２を単純に湾曲させるだけで皺なく窓部材１３に密着させることができるので、上記実施形態と同様の効果がある。
また、接着剤として、シランカップリング剤を添加したＥＶＡ樹脂からなるフィルム状の接着剤を例に挙げて説明したが、これに代えて、エポキシ樹脂、アクリル樹脂等、任意の接着剤を採用してもよい。
【００３２】
また、メッシュフィルム１２を窓部材１１に接着する方法に代えて、図６に示される方法を採用してもよい。すなわち、図６（ａ）に示される窓部材１３に、図６（ｂ）に示すように、薄膜法により導電性材料からなる薄膜１５を形成した後に、図６（ｃ）に示されるように、フォトエッチング等によりメッシュ形状の薄膜１６を形成し、形成された薄膜１６と窓部材１３とを一体的に湾曲させる方法を採用してもよい。
また、窓部材１３とメッシュ形状の薄膜１１とを一体的に湾曲させる方法として、プレス成形法を採用したが、これに代えて、真空成形法、圧空成形法、等任意の方法を採用できる。
また、保護層については、任意の方法により設けることが可能である。特に、湾曲前に成形しておく方法、湾曲後に成形する方法のいずれを採用してもよい。
【００３３】
[第３実施形態]
次に、本発明の第３実施形態に係る電磁波シールド窓の製造方法について、図面を参照して以下に説明する。
本実施形態に係る製造方法は、第２実施形態に係る製造方法と同様であるが、使用するメッシュフィルムにおいて相違している。なお、本実施形態の説明において、上記実施形態と共通する構成要素については同一符号を付して説明を簡略化する。
【００３４】
本実施形態に係る製造方法に使用されるメッシュフィルム２０は、透明樹脂製のフィルム２１上にメッシュ形状の薄膜２２を形成したものであって、例えば、メッシュ形状の薄膜２２が、図７に示されるように、位置によって網目の粗密が異なるメッシュ形状を有している。図７に示す例では、領域Ａにおいて網目が最も細かく形成され、領域Ｂにおいて網目が最も粗く形成され、それらの領域の間の領域Ｃにおいて、網目の大きさが徐々に変化するように構成されている。網目の最も細かい領域Ａは、湾曲ステップＳ１３において湾曲されるときに、窓部材１３が最も大きく曲率を変化させられる部分に接着される領域である。網目の最も粗い領域Ｂは、窓部材１３の曲率変化が最も少ない部分に接着される領域である。
【００３５】
本実施形態に係る電磁波シールド窓２３の製造方法は、図８（ａ）に示されるように、メッシュフィルム２０を平板状の窓部材１３に接着し、図８（ｂ）に示されるように、窓部材１３の表面にメッシュフィルム２０が密着した電磁波シールド窓材２４を製造する。そして、図８（ｃ）に示されるように、窓部材１３とメッシュフィルム２０とからなる電磁波シールド窓材２４を一体的に湾曲させる。
これによれば、窓部材１１とメッシュフィルム２０とを一体的に接着した状態で湾曲ステップＳ１３を行うと、領域Ａに配されている窓部材１３がその曲率を大きく変化させるように湾曲させられる。このとき、領域Ａにおける窓部材１３の表面は、湾曲に伴って伸びる。そして、窓部材１３の表面に接着されているメッシュ形状の薄膜２２も、窓部材１３の表面の伸びが大きいところでは大きく、窓部材１３の表面の伸びが小さいところでは小さく伸びるように変形させられる。
【００３６】
この場合において、本実施形態に係る製造方法によれば、窓部材１３の表面の伸びが最も大きい領域Ａに配されるメッシュ形状の薄膜２２は、該メッシュ形状の薄膜２２を構成している各線２２ａを伸ばして、網目が大きくなるように最も大きく変形させられる。領域Ａのメッシュフィルム２０は、他の部分よりも細かい網目を有しているので、大きく変形させられることにより、変形の最も少ない領域Ｂと同等の網目の大きさになる。また、領域Ｂにおいては、曲率の変化が少ないので、メッシュ形状の薄膜２２の網目の大きさはあまり変化することなく、最初の細かさが維持される。また、領域Ａと領域Ｂとの間に配される領域Ｃにおいては、領域Ａ，Ｂの中間程度の変形量で変形させられる。その結果、湾曲ステップＳ１２が終了すると、図８（ｃ）に示されるように、窓部材１１の全領域にわたって、同等の大きさの網目を有するメッシュ形状の薄膜２２を有する電磁波シールド窓２３が製造されることになる。
【００３７】
本実施形態に係る製造方法によれば、第１、第２実施形態と同様に、複雑な曲面形状をなす窓部材１３の表面に、皺なく密着するメッシュ形状の薄膜２２を設けた電磁波シールド窓２３を製造することができる。したがって、外部から飛来する電磁波を効果的に遮蔽することができる。そのうえ、本実施形態に係る製造方法によれば、窓部材１３の表面に形成されるメッシュ形状の薄膜２２が、全領域に渡って同等の細かさの網目を有しているので、電波を均一に乱反射して高い電波ステルス性を発揮する電磁波シールド窓２３を製造することができるという効果がある。
【００３８】
なお、本実施形態においては、メッシュフィルム２０を、湾曲される窓部材１３の曲率の変化の大小に合わせて、予め網目に粗密を有するものを採用したが、これとともに、図９に示されるように、メッシュ形状の薄膜２２を構成する各線２２ａの太さにも変化をつけることが好ましい。すなわち、窓部材１３の曲率の変化が大きい領域Ａに配されるメッシュ薄膜２２の各線２２ａは、湾曲されることによる変化量が大きく、伸びる際にその太さが細くなっていくので、窓部材１３の曲率の変化が小さい領域Ｂに配されるメッシュ薄膜２２の各線２２ａより太く形成しておくことが好ましい。これにより、湾曲ステップＳ１３終了後に形成されるメッシュ形状は、網目の細かさのみならず、メッシュ形状の薄膜２２を構成する各線２２ａの太さまで均一に形成されることになる。したがって、電波ステルス性をより高めることができるという効果がある。
【図面の簡単な説明】
【００３９】
【図１】本発明の第１実施形態に係る電波ステルス性および／または電磁波シールド性を有する窓の製造方法を示すフローチャートである。
【図２】図１の製造方法の各ステップを部分的な断面により示す工程図である。
【図３】図１の製造方法により製造された窓に保護層を付加したものを示す部分的な断面図である。
【図４】本発明の第２実施形態に係る電波ステルス性および／または電磁波シールド性を有する窓の製造方法を示すフローチャートである。
【図５】図４の製造方法の各ステップを部分的な断面により示す工程図である。
【図６】図５の変形例を示す工程図である。
【図７】本発明の第３実施形態に係る電波ステルス性および／または電磁波シールド性を有する窓に用いられるメッシュフィルムを示す部分的な断面図である。
【図８】図７のメッシュフィルムを用いた電波ステルス性および／または電磁波シールド性を有する窓の製造方法の各ステップを部分的な断面により示す工程図である。
【図９】図７のメッシュフィルムの変形例を示す部分的な断面図である。
【符号の説明】
【００４０】
１，１３  窓部材
２，３，１１，１５，１６，２２  薄膜
４，１４，２３  電磁波シールド窓
１０，２０  メッシュフィルム（薄膜）
２４  電磁波シールド窓材。
Ｓ２，Ｓ１１  薄膜形成ステップ
Ｓ３，Ｓ１２  メッシュ形成ステップ
Ｓ１３  湾曲ステップ
【図１】
2005104310.tif 000003
【図２】
2005104310.tif 000004
【図３】
2005104310.tif 000005
【図４】
2005104310.tif 000006
【図５】
2005104310.tif 000007
【図６】
2005104310.tif 000008
【図７】
2005104310.tif 000009
【図８】
2005104310.tif 000010
【図９】
2005104310.tif 000011